【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
電気化学セルの要素における使用のためのポリマーであって、前記ポリマーは、
（ｉ）式ＩおよびＩＩから誘導されるモノマー単位を含むか：
【化１２】
2020525615.tif 000001
（ｉｉ）式ＩＶのランダムコポリマーまたはブロックコポリマーであるか：
【化１３】
2020525615.tif 000002
（ｉｉｉ）式Ｖのランダムコポリマーまたはブロックコポリマーであるか：
【化１４】
2020525615.tif 000003
（ｉｖ）式Ｉから誘導されるモノマー単位を含むか：
【化１５】
2020525615.tif 000004
または
（ｖ）式ＩＩＩのホモポリマーである
【化１６】
2020525615.tif 000005
［式中、
Ｒ１およびＲ２はそれぞれ、Ｈ、ＣＮ、Ｆおよび必要に応じてフッ素化されたＣ１−６アルキルから独立して選択され；
Ｒ３は、水素原子および必要に応じて置換されたＣ１−６アルキル基から選択され；
Ｒ４、Ｒ６およびＲ７はそれぞれ、水素原子および必要に応じて置換されたＣ１−６アルキルから独立して選択され；ならびに
Ｒ５は、−ＣＯ２Ｈ、必要に応じて置換された−ＣＯ２Ｃ１−６アルキル、−Ｃ（Ｏ）ＮＨ２、必要に応じて置換された−ＯＣ１−６アルキル、必要に応じて置換されたＣ６アリール、必要に応じて置換されたＣ５−６ヘテロアリール、−ＣＮ、−ＳＯ３Ｈ、−ＳＯ２ＮＨ２および必要に応じて置換された−ＳＯ３Ｃ１−６アルキルから選択されるか；または
Ｒ５は、Ｒ７およびそれらの隣接炭素原子と一緒になって、５または６員複素環を形成し、
Ｌ１およびＬ２は、Ｈ、アルキル基、重合開始剤の残基、および２つまたはそれを超える前記ポリマー鎖間のリンカーから独立して選択され；
Ｌ３は、直鎖状または分枝状アルキル基およびポリマー鎖間のリンカー、例えば架橋性モノマーまたは架橋モノマーから選択され、
ｎ１は、数平均分子量が約２０００〜約５００００ｇ／ｍｏｌまたは３０００〜１００００ｇ／ｍｏｌであるように選択される整数であり、
ｎ２およびｎ３は、前記ポリマー内の各モノマー単位の数を表す整数であり、式ＩＶにおいて、ｎ２およびｎ３は、数平均分子量が約２０００〜約５００００ｇ／ｍｏｌまたは約３０００〜約１００００ｇ／ｍｏｌであるように選択され、比ｎ２：ｎ３は、９：１〜１：１の範囲であり、
ｎ４およびｎ５はそれぞれ、１〜４から選択され、ここで、式Ｖにおいて、ｎ２、ｎ３、ｎ４およびｎ５は、数平均分子量が約２０００〜約５００００ｇ／ｍｏｌまたは約３０００〜約１００００ｇ／ｍｏｌであるように選択され、比（ｎ２×ｎ４）：（ｎ３×ｎ５）は、９：１〜１：１の範囲である］
ポリマーまたはその塩。
【請求項２】
Ｒ１およびＲ２がそれぞれ、ＣＮおよび必要に応じてフッ素化されたＣ１−６アルキルから独立して選択され、好ましくは、Ｒ１およびＲ２のうちの少なくとも１つがＣＮであり、より好ましくは、Ｒ１およびＲ２が両方ともＣＮである、請求項１に記載のポリマー。
【請求項３】
Ｒ３がＨである、請求項１または２に記載のポリマー。
【請求項４】
Ｒ３が必要に応じて置換されたＣ１−６アルキル基であり、好ましくは、Ｒ３がメチル基である、請求項１または２に記載のポリマー。
【請求項５】
Ｒ４、Ｒ６およびＲ７のうちの少なくとも１つがＨであり、好ましくは、Ｒ４がＨである、またはＲ４、Ｒ６およびＲ７のうちの２つがＨである、またはＲ４、Ｒ６およびＲ７がＨである、請求項１〜４のいずれか一項に記載のポリマー。
【請求項６】
Ｒ４が必要に応じて置換されたＣ１−６アルキル基であり、好ましくは、Ｒ４がメチル基である、請求項１〜５のいずれか一項に記載のポリマー。
【請求項７】
Ｒ５がＣＯ２Ｈであるかまたは必要に応じて置換された−ＣＯ２Ｃ１−６アルキル基であり、好ましくは、−ＣＯ２（グリシジル）基である、請求項１〜６のいずれか一項に記載のポリマー。
【請求項８】
Ｒ５が必要に応じて置換された−ＯＣ１−６アルキル基であり、好ましくは、Ｒ５が−Ｏ（グリシジル）または−Ｏブチル基である、請求項１〜６のいずれか一項に記載のポリマー。
【請求項９】
Ｒ５が、Ｒ７およびそれらの隣接炭素原子と一緒になって、５員複素環、好ましくは、無水マレイン酸基またはマレイミド基を形成する、請求項１〜６のいずれか一項に記載のポリマー。
【請求項１０】
（ｉ）〜（ｉｉｉ）の前記ポリマーが、式Ｉのビニルイミダゾール誘導体から誘導される１０ｍｏｌ％〜９０ｍｏｌ％または１０ｍｏｌ％〜６０ｍｏｌ％または１５ｍｏｌ％〜４０ｍｏｌ％のモノマー単位を含み、それぞれ上限値および下限値が含まれる、請求項１〜９のいずれか一項に記載のポリマー。
【請求項１１】
前記ポリマーが式ＩＶのポリマーであり、前記比ｎ２：ｎ３が４：１〜３：２の範囲であるかまたは約７：３である、請求項１〜１０のいずれか一項に記載のポリマー。
【請求項１２】
前記ポリマーが式Ｖのポリマーであり、前記比（ｎ２×ｎ４）：（ｎ３×ｎ５）が４：１〜３：２の範囲であるかまたは約７：３である、かつ／またはｎ４＋ｎ５＝３または４である、請求項１〜１０のいずれか一項に記載のポリマー。
【請求項１３】
前記ポリマーが式Ｖのポリマーであり、Ｌ３が、分枝状アルキル基、官能化分枝状アルキル基および他の類似化合物から選択され、好ましくは、Ｌ３がペンタエリスリトールテトラ（アルキレートエステル）誘導体である、請求項１〜１２のいずれか一項に記載のポリマー。
【請求項１４】
前記ポリマーが、（ｉ）または（ｉｉｉ）において定義されるとおりであり、櫛状および樹状を含む分枝状または超分枝状コポリマーであるか、またはスターコポリマーであり、前記スターコポリマーの線状鎖は長さおよび構造において均一または不均一である、請求項１〜１３のいずれか一項に記載のポリマー。
【請求項１５】
（ｖ）において、前記リンカーＬ１およびＬ２が、直鎖状または分枝状のアルキル、アルコキシルおよびアリール基からなる群より選択され、これらがそれぞれさらに置換され得る、請求項１〜４のいずれか一項に記載のポリマー。
【請求項１６】
（ｖ）において、前記リンカーＬ１およびＬ２基が、酸素、窒素および硫黄から選択されるヘテロ原子を含む２つまたはそれを超える官能基を必要に応じて含み、好ましくは、前記官能基が、それぞれ線状、星状または櫛状配置でポリマー鎖に結合したエーテル、エステル、カルボキサミド、カルバメート、尿素、カーボネートおよびそれらの硫黄含有同等物を含む、請求項１〜４および１５のいずれか一項に記載のポリマー。
【請求項１７】
前記ポリマーの前記塩が、アルカリ（好ましくは、リチウム、ナトリウムまたはカリウム）金属塩およびアルカリ土類金属（好ましくは、マグネシウム）塩から選択される、請求項１〜１６のいずれか一項に記載のポリマー。
【請求項１８】
電極材料、電解質組成物および／またはセパレータにおいて使用するための、請求項１〜１７のいずれか一項に記載のポリマー。
【請求項１９】
請求項１〜１８のいずれか一項で定義されるポリマーと、電気化学的活物質とを含む、電極材料。
【請求項２０】
前記ポリマーがバインダーであり、好ましくは、前記ポリマーバインダーが、前記電極材料の総重量の最大１０ｗｔ％または最大５ｗｔ％の濃度で、０．１ｗｔ％〜５ｗｔ％または０．４ｗｔ％〜３ｗｔ％、０．５ｗｔ％〜２ｗｔ％または１ｗｔ％〜２ｗｔ％の濃度で存在する、請求項１９に記載の電極材料。
【請求項２１】
前記バインダーが、グリシジル酸、アクリル酸またはメタクリル酸、ビニルアルキルエーテル、チオール含有モノマー、フッ素含有ポリマー、水溶性バインダー、スチレンブタジエンゴム、ブタジエンアクリロニトリルゴム、水素化ブタジエンアクリロニトリルゴム、エピクロロヒドリンゴム、アクリレートゴム、セルロース系バインダー、イオン伝導性ポリマーバインダーおよびこれらのうちの２つまたはそれよりも多くの任意の組み合わせをベースとするポリマーから選択される第２のポリマーをさらに含み、好ましくは、前記第２のポリマーは、ポリ（アクリル酸）、ポリフッ化ビニリデン、カルボキシメチルセルロース、スチレンブタジエンゴム、または少なくとも１つのリチウムイオン溶媒和セグメントおよび少なくとも１つの架橋性セグメントから構成されるブロックコポリマー（メタクリル酸メチル単位を含むＰＥＯ系ポリマーなど）から選択される、請求項２０に記載の電極材料。
【請求項２２】
前記電極材料が、コアシェル構造を有する粒子を含み、前記コアが、前記ポリマーを含むコーティング組成物を含み、前記コアが前記電気化学的活物質を含み、好ましくは、前記シェル組成物は、５ｗｔ％〜１００ｗｔ％、または１０ｗｔ％〜５０ｗｔ％、または２５ｗｔ％〜７５ｗｔ％、または５０ｗｔ％〜１００ｗｔ％、または５ｗｔ％〜２５ｗｔ％、または４０ｗｔ％〜７５ｗｔ％の濃度で前記ポリマーを含み、前記電極材料は必要に応じてバインダーをさらに含む、請求項１９に記載の電極材料。
【請求項２３】
請求項１〜１８のいずれか一項で定義されるポリマーおよび必要に応じてリチウム塩を含む、電解質であって、前記電解質は、固体ポリマー電解質（ＳＰＥ）またはゲル電解質組成物であり、好ましくは、前記電解質組成物内の前記ポリマーの濃度は、最大５０％、最大１０ｗｔ％または最大５ｗｔ％、０．１ｗｔ％〜５ｗｔ％、または０．４ｗｔ％〜３ｗｔ％、または０．５ｗｔ％〜１．５ｗｔ％の濃度である、電解質。
【請求項２４】
前記電解質組成物が第２のポリマーをさらに含み、好ましくは、前記第２のポリマーは、ＰＥＯ系ポリマー、ポリフッ化ビニリデン、カルボキシメチルセルロース、ポリ酢酸ビニルおよびポリエチレングリコール系ポリマーからなる群より選択される、請求項２３に記載の電解質。
【請求項２５】
セパレータおよび電解質組成物を含む電解質であって、前記セパレータが、請求項１〜１８のいずれか一項で定義されるポリマーを含み、前記電解質が必要に応じてリチウム塩をさらに含む、電解質。
【請求項２６】
負極、正極および電解質を含む電気化学セルであって、（ａ）前記負極、正極および電解質のうちの少なくとも１つが、請求項１〜１８のいずれか一項で定義されるポリマーを含むか、（ｂ）前記負極および正極のうちの少なくとも１つが、請求項１９〜２２のいずれか一項で定義される電極材料を含むか、または（ｃ）前記電解質が、請求項２３〜２５のいずれか一項で定義されるとおりである、電気化学セル。
【手続補正２】
【補正対象書類名】明細書
【補正対象項目名】００２０
【補正方法】変更
【補正の内容】
【００２０】
本技術の他の特徴および利点は、以下の本明細書の説明および添付の図面を読むことにより良く理解されるであろう。
本発明の実施形態において、例えば以下の項目が提供される。
（項目１）
式ＩおよびＩＩ：
【化１２】
2020525615.tif 000006
［式中、
Ｒ１およびＲ２はそれぞれ、Ｈ、ＣＮ、Ｆおよび必要に応じてフッ素化されたＣ１−６アルキルから独立して選択され；
Ｒ３は、水素原子および必要に応じて置換されたＣ１−６アルキル基から選択され；
Ｒ４、Ｒ６およびＲ７はそれぞれ、水素原子および必要に応じて置換されたＣ１−６アルキルから独立して選択され；ならびに
Ｒ５は、−ＣＯ２Ｈ、必要に応じて置換された−ＣＯ２Ｃ１−６アルキル、−Ｃ（Ｏ）ＮＨ２、必要に応じて置換された−ＯＣ１−６アルキル、必要に応じて置換されたＣ６アリール、必要に応じて置換されたＣ５−６ヘテロアリール、−ＣＮ、−ＳＯ３Ｈ、−ＳＯ２ＮＨ２および必要に応じて置換された−ＳＯ３Ｃ１−６アルキルから選択されるか；または
Ｒ５は、Ｒ７およびそれらの隣接炭素原子と一緒になって、５または６員複素環を形成する］から誘導されるモノマー単位を含む、ポリマーまたはその塩。
（項目２）
Ｒ１およびＲ２がそれぞれ、ＣＮおよび必要に応じてフッ素化されたＣ１−６アルキルから独立して選択される、項目１に記載のポリマー。
（項目３）
Ｒ１およびＲ２のうちの少なくとも１つがＣＮである、項目２に記載のポリマー。
（項目４）
Ｒ１およびＲ２が両方ともＣＮである、項目３に記載のポリマー。
（項目５）
Ｒ３がＨである、項目１〜４のいずれか一項に記載のポリマー。
（項目６）
Ｒ３が必要に応じて置換されたＣ１−６アルキル基である、項目１〜４のいずれか一項に記載のポリマー。
（項目７）
Ｒ３がメチル基である、項目６に記載のポリマー。
（項目８）
Ｒ４、Ｒ６およびＲ７のうちの少なくとも１つがＨである、項目１〜７のいずれか一項に記載のポリマー。
（項目９）
Ｒ４がＨである、項目８に記載のポリマー。
（項目１０）
Ｒ４、Ｒ６およびＲ７のうちの２つがＨである、項目８に記載のポリマー。
（項目１１）
Ｒ４、Ｒ６およびＲ７がＨである、項目８に記載のポリマー。
（項目１２）
Ｒ４が必要に応じて置換されたＣ１−６アルキル基である、項目１〜８のいずれか一項に記載のポリマー。
（項目１３）
Ｒ４がメチル基である、項目１２に記載のポリマー。
（項目１４）
Ｒ５がＣＯ２Ｈである、項目１〜１３のいずれか一項に記載のポリマー。
（項目１５）
Ｒ５が必要に応じて置換された−ＣＯ２Ｃ１−６アルキル基である、項目１〜１３のいずれか一項に記載のポリマー。
（項目１６）
Ｒ５が−ＣＯ２（グリシジル）基である、項目１５に記載のポリマー。
（項目１７）
Ｒ５が必要に応じて置換された−ＯＣ１−６アルキル基である、項目１〜１３のいずれか一項に記載のポリマー。
（項目１８）
Ｒ５が−Ｏ（グリシジル）である、項目１７に記載のポリマー。
（項目１９）
Ｒ５が−Ｏブチル基である、項目１７に記載のポリマー。
（項目２０）
Ｒ５が、Ｒ７およびそれらの隣接炭素原子と一緒になって、５員複素環を形成する、項目１〜１３のいずれか一項に記載のポリマー。
（項目２１）
Ｒ５が、Ｒ７およびそれらの隣接炭素原子と一緒になって、無水マレイン酸基を形成する、項目２０に記載のポリマー。
（項目２２）
Ｒ５が、Ｒ７およびそれらの隣接炭素原子と一緒になって、マレイミド基を形成する、項目２０に記載のポリマー。
（項目２３）
前記ポリマーが、式Ｉのビニルイミダゾール誘導体から誘導される１０ｍｏｌ％〜９０ｍｏｌ％のモノマー単位を含み、それぞれ上限値および下限値が含まれる、項目１〜２２のいずれか一項に記載のポリマー。
（項目２４）
前記ポリマーが、式Ｉのビニルイミダゾール誘導体から誘導される１０ｍｏｌ％〜６０ｍｏｌ％のモノマー単位を含み、それぞれ上限値および下限値が含まれる、項目２３に記載のポリマー。
（項目２５）
前記ポリマーが、式Ｉのビニルイミダゾール誘導体から誘導される１５ｍｏｌ％〜４０ｍｏｌ％のモノマー単位を含み、それぞれ上限値および下限値が含まれる、項目２３に記載のポリマー。
（項目２６）
前記ポリマーが、式ＩＶのランダムコポリマーまたはブロックコポリマー
【化１３】
2020525615.tif 000007
［式中、
Ｒ１〜Ｒ７は、項目１〜２５のいずれか一項で定義され；
Ｌ１およびＬ２は、Ｈ、アルキル基、重合開始剤の残基、および２つまたはそれを超える前記ポリマー鎖間のリンカーから独立して選択され；ならびに
ｎ２およびｎ３は、前記ポリマー内の各モノマー単位の数を表す整数であり、数平均分子量が約２０００〜約５００００ｇ／ｍｏｌまたは約３０００〜約１００００ｇ／ｍｏｌであるように選択され；ならびに比ｎ２：ｎ３は、９：１〜１：１の範囲である］またはその塩である、項目１〜２５のいずれか一項に記載のポリマー。
（項目２７）
前記比ｎ２：ｎ３が４：１〜３：２の範囲である、項目２６に記載のポリマー。
（項目２８）
前記比ｎ２：ｎ３が約７：３である、項目２６に記載のポリマー。
（項目２９）
前記ポリマーが、式Ｖのランダムコポリマーまたはブロックコポリマー
【化１４】
2020525615.tif 000008
［式中、
Ｒ１〜Ｒ７は、項目１〜２８のいずれか一項で定義されるとおりであり；
ｎ２、ｎ３、Ｌ１およびＬ２は、項目２６〜２８のいずれか一項で定義されるとおりであり、ｎ４およびｎ５はそれぞれ、１〜４から選択され、ここで、ｎ２、ｎ３、ｎ４およびｎ５は、数平均分子量が約２０００〜約５００００ｇ／ｍｏｌまたは約３０００〜約１００００ｇ／ｍｏｌであるように選択され、比（ｎ２×ｎ４）：（ｎ３×ｎ５）は、９：１〜１：１の範囲であり；ならびに
Ｌ３は、直鎖状または分枝状アルキル基およびポリマー鎖間のリンカー、例えば架橋性モノマーまたは架橋モノマーから選択される］またはその塩である、項目１〜２８のいずれか一項に記載のポリマー。
（項目３０）
前記比（ｎ２×ｎ４）：（ｎ３×ｎ５）が４：１〜３：２の範囲である、項目２９に記載のポリマー。
（項目３１）
前記比（ｎ２×ｎ４）：（ｎ３×ｎ５）が約７：３である、項目２９に記載のポリマー。
（項目３２）
ｎ４＋ｎ５＝３または４である、項目２９に記載のポリマー。
（項目３３）
Ｌ３が、分枝状アルキル基、官能化分枝状アルキル基および他の類似化合物から選択される、項目２９〜３２のいずれか一項に記載のポリマー。
（項目３４）
Ｌ３がペンタエリスリトールテトラ（アルキレートエステル）誘導体である、項目３３に記載のポリマー。
（項目３５）
前記ポリマーが、ランダムコポリマーである、項目１〜３４のいずれか一項に記載のポリマー。
（項目３６）
前記ポリマーが、ブロックコポリマーである、項目１〜３４のいずれか一項に記載のポリマー。
（項目３７）
前記ポリマーが、櫛状および樹状を含む分枝状または超分枝状コポリマーである、項目１〜２５および２９〜３４のいずれか一項に記載のポリマー。
（項目３８）
前記ポリマーが、スターコポリマーである、項目１〜２５および２９〜３４のいずれか一項に記載のポリマー。
（項目３９）
前記スターコポリマーの線状鎖が長さおよび構造において均一である、項目３８に記載のポリマー。
（項目４０）
前記スターコポリマーの線状鎖が長さおよび構造において不均一である、項目３８に記載のポリマー。
（項目４１）
前記スターコポリマーの前記線状鎖がブロックコポリマーである、項目３８〜４０のいずれか一項に記載のポリマー。
（項目４２）
前記スターコポリマーの前記線状鎖がランダムコポリマーである、項目３８〜４０のいずれか一項に記載のポリマー。
（項目４３）
式Ｉ：
【化１５】
2020525615.tif 000009
［式中、
Ｒ１およびＲ２はそれぞれ、Ｈ、ＣＮ、Ｆおよび必要に応じてフッ素化されたＣ１−６アルキルから独立して選択され；ならびに
Ｒ３は、水素原子および必要に応じて置換されたＣ１−６アルキル基から選択される］から誘導されるモノマー単位を含む、ポリマーまたはその塩。
（項目４４）
Ｒ１およびＲ２がそれぞれ、ＣＮおよび必要に応じてフッ素化されたＣ１−６アルキルから独立して選択される、項目４３に記載のポリマー。
（項目４５）
Ｒ１およびＲ２のうちの少なくとも１つがＣＮである、項目４３に記載のポリマー。
（項目４６）
Ｒ１およびＲ２が両方ともＣＮである、項目４３に記載のポリマー。
（項目４７）
Ｒ３がＨである、項目４３〜４６のいずれか一項に記載のポリマー。
（項目４８）
Ｒ３が必要に応じて置換されたＣ１−６アルキル基である、項目４３〜４６のいずれか一項に記載のポリマー。
（項目４９）
Ｒ３がメチル基である、項目４８に記載のポリマー。
（項目５０）
前記ポリマーが、式ＩＩＩのホモポリマー：
【化１６】
2020525615.tif 000010
［式中、
Ｒ１、Ｒ２およびＲ３は、項目４３〜４９のいずれか一項で定義されるとおりであり；Ｌ１およびＬ２は、Ｈ、アルキル基、重合開始剤の残基、および２つまたはそれを超える前記ポリマー鎖間のリンカーから独立して選択され；ならびに
ｎ１は、数平均分子量が約２０００〜約５００００ｇ／ｍｏｌまたは３０００〜１００００ｇ／ｍｏｌであるように選択される整数である］またはその塩である、項目４３〜４９のいずれか一項に記載のポリマー。
（項目５１）
前記リンカーＬ１およびＬ２が、アルキル、アルコキシルおよびアリール基からなる群より選択され、これらがそれぞれさらに置換され得る、項目５０に記載のポリマー。
（項目５２）
前記リンカーＬ１およびＬ２が直鎖状である、項目５０に記載のポリマー。
（項目５３）
前記リンカーＬ１およびＬ２が分枝状である、項目５０に記載のポリマー。
（項目５４）
前記リンカーが、酸素、窒素および硫黄から選択されるヘテロ原子を含む２つまたはそれを超える官能基を必要に応じて含むＬ１およびＬ２基である、項目５０〜５３のいずれか一項に記載のポリマー。
（項目５５）
前記官能基が、それぞれ線状、星状または櫛状配置でポリマー鎖に結合したエーテル、エステル、カルボキサミド、カルバメート、尿素、カーボネートおよびそれらの硫黄含有同等物を含む、項目５４に記載のポリマー。
（項目５６）
前記ポリマーの前記塩がアルカリ金属塩およびアルカリ土類金属塩を含む、項目１〜５５のいずれか一項に記載のポリマー。
（項目５７）
前記ポリマーの前記塩がリチウム塩である、項目５６に記載のポリマー。
（項目５８）
前記ポリマーの前記塩がナトリウム塩である、項目５６に記載のポリマー。
（項目５９）
前記ポリマーの前記塩がカリウム塩である、項目５６に記載のポリマー。
（項目６０）
前記ポリマーの前記塩がマグネシウム塩である、項目５６に記載のポリマー。
（項目６１）
電気化学セルの要素、電極材料、電解質組成物および／またはセパレータにおいて使用するための、項目１〜６０のいずれか一項に記載のポリマー。
（項目６２）
項目１〜６１のいずれか一項で定義されるポリマーと、電気化学的活物質とを含む、電極材料。
（項目６３）
前記ポリマーがバインダーである、項目６２に記載の電極材料。
（項目６４）
前記ポリマーバインダーが、前記電極材料の総重量の最大１０ｗｔ％または最大５ｗｔ％の濃度で、０．１ｗｔ％〜５ｗｔ％または０．４ｗｔ％〜３ｗｔ％、０．５ｗｔ％〜２ｗｔ％または１ｗｔ％〜２ｗｔ％の濃度で存在する、項目６３に記載の電極材料。
（項目６５）
前記バインダーが、グリシジル酸、アクリル酸またはメタクリル酸、ビニルアルキルエーテル、チオール含有モノマー、フッ素含有ポリマー、水溶性バインダー、スチレンブタジエンゴム、ブタジエンアクリロニトリルゴム、水素化ブタジエンアクリロニトリルゴム、エピクロロヒドリンゴム、アクリレートゴム、セルロース系バインダー、イオン伝導性ポリマーバインダーおよびこれらのうちの２つまたはそれよりも多くの任意の組み合わせをベースとするポリマーから選択される第２のポリマーをさらに含む、項目６３または６４に記載の電極材料。
（項目６６）
前記第２のポリマーがポリ（アクリル酸）である、項目６３または６４に記載の電極材料。
（項目６７）
前記第２のポリマーがポリフッ化ビニリデンである、項目６３または６４に記載の電極材料。
（項目６８）
前記第２のポリマーがカルボキシメチルセルロースである、項目６３または６４に記載の電極材料。
（項目６９）
前記第２のポリマーがスチレンブタジエンゴムである、項目６３または６４に記載の電極材料。
（項目７０）
前記第２のポリマーが、少なくとも１つのリチウムイオン溶媒和セグメントおよび少なくとも１つの架橋性セグメントから構成されるブロックコポリマーである、項目６３または６４に記載の電極材料。
（項目７１）
前記第２のポリマーが、メタクリル酸メチル単位を含むＰＥＯ系ポリマーである、項目７０に記載の電極材料。
（項目７２）
前記電極材料が、コアシェル構造を有する粒子を含み、前記コアが、前記ポリマーを含むコーティング組成物を含み、前記コアが前記電気化学的活物質を含む、項目６２に記載の電極材料。
（項目７３）
前記シェル組成物が、５ｗｔ％〜１００ｗｔ％、または１０ｗｔ％〜５０ｗｔ％、または２５ｗｔ％〜７５ｗｔ％、または５０ｗｔ％〜１００ｗｔ％、または５ｗｔ％〜２５ｗｔ％、または４０ｗｔ％〜７５ｗｔ％の濃度で前記ポリマーを含む、項目７２に記載の電極材料。
（項目７４）
前記電極材料が、バインダーをさらに含む、項目７２または７３に記載の電極材料。
（項目７５）
前記電極が正極である、項目６２〜７４のいずれか一項に記載の電極材料。
（項目７６）
前記電極が負極である、項目６２〜７４のいずれか一項に記載の電極材料。
（項目７７）
項目１〜６１のいずれか一項で定義されるポリマーを含む、電解質。
（項目７８）
前記電解質が、固体ポリマー電解質（ＳＰＥ）である、項目７７に記載の電解質。
（項目７９）
前記電解質が、ゲル電解質組成物である、項目７７に記載の電解質。
（項目８０）
前記電解質組成物内の前記ポリマーの濃度が、最大５０％、最大１０ｗｔ％または最大５ｗｔ％、０．１ｗｔ％〜５ｗｔ％、または０．４ｗｔ％〜３ｗｔ％、または０．５ｗｔ％〜１．５ｗｔ％の濃度であり得る、項目７７〜７９のいずれか一項に記載の電解質。
（項目８１）
前記電解質組成物が第２のポリマーをさらに含む、項目７７〜８０のいずれか一項に記載の電解質。
（項目８２）
前記第２のポリマーが、ＰＥＯ系ポリマー、ポリフッ化ビニリデン、カルボキシメチルセルロース、ポリ酢酸ビニルおよびポリエチレングリコール系ポリマーからなる群より選択される、項目８１に記載の電解質。
（項目８３）
セパレータおよび電解質組成物を含む電解質であって、前記セパレータが、項目１〜６１のいずれか一項で定義されるポリマーを含む、電解質。
（項目８４）
リチウム塩をさらに含む、項目７７〜８３のいずれか一項に記載の電解質。
（項目８５）
負極、正極および電解質を含む電気化学セルであって、前記負極、正極および電解質のうちの少なくとも１つが、項目１〜６１のいずれか一項で定義されるポリマーを含む、電気化学セル。
（項目８６）
負極、正極および電解質を含む電気化学セルであって、前記負極および正極のうちの少なくとも１つが、項目６２〜７６のいずれか一項で定義される電極材料を含む、電気化学セル。
（項目８７）
負極、正極および電解質を含む電気化学セルであって、前記電解質が、項目７７〜８３のいずれか一項で定義されるとおりである、電気化学セル。